二酸化マンガン及びコバルト酸化物を担体に担持したことを特徴とする色度成分を含有する水の色度処理用ろ材。色度成分を含む水から色度成分を除去する方法において、その水を、次亜塩素系酸化剤の存在の下に、請求項1に記載の色度処理用ろ材と接触させることを特徴とする色度処理方法。以下、本発明の色度処理用ろ材及び色度処理方法の実施の形態について説明する。まず、本発明の色度処理用ろ材について説明する。本発明の色度処理用ろ材は、担体に二酸化マンガン及びコバルト酸化物を担持したものである。本発明で担体とは、砂、セラミックス、ゼオライトなど水のろ過に用いることができる強度、粒径をもつ粒子体をいう。本発明で二酸化マンガン及びコバルト酸化物を担持した担体とは、公知の方法により担体の表面に二酸化マンガンを担持した後に、その二酸化マンガンを担持した担体をコバルト塩水溶液に浸清してコバルトイオンを吸着させ、次に、水洗して余分なコバルト塩水溶液を洗い流してから、次亜塩素系酸化剤溶液に浸漬してコバルトイオンを酸化することにより、コバルト酸化物を二酸化マンガン担持担体表面に析出、担持したものである。担体の表面に二酸化マンガンを担持する方法としては特に制限はなく、公知の方法によればよく、二酸化マンガンを担持してある市販の色度処理用ろ材を用いてもよい。二酸化マンガンの担持量は、被処理水の色度、目標とする処理水の色度などに応じて適宜決定されるが、通常の場合、10mgMn/gろ材程度以上が好ましい。次に二酸化マンガン担持担体にコバルト酸化物を担持する方法としては、次のような方法を取り得る。コバルト酸化物の担持量は、1mgCo/gろ材程度あれば十分である。二酸化マンガン担持担体をカラムに充填し、コバルト塩として例えば塩化コバルト水溶液をカラムに循環通水してコバルトイオンを二酸化マンガン担持担体表面に吸着させる。次に純水をカラムに通水して吸着されていないコバルトイオンを洗い流した後、担体を容器に取り出し、遊離塩素濃度1000~2000mg/Lの次亜塩素系酸化剤溶液を容器に加えて撹拌してコバルトイオンをコバルト酸化物に酸化し、二酸化マンガン担持担体表面に担持する。容器に純水を加えて撹拌後、純水を捨てることを繰り返して残留している次亜塩素系酸化剤を洗い流す。担持するコバルト酸化物の量を増やすには、これらの操作を繰り返せばよい。特許文献4に開示されているように、コバルトイオンをコバルト酸化物に酸化するために高濃度の水酸化ナトリウムを含む次亜塩素酸ナトリウム溶液を使うこともできる。しかし、高濃度水酸化ナトリウムのようなアルカリ剤を使うと、ろ材にアルカリ成分が残り接触した水のpHが高くなる。このアルカリ成分を除くためには長時間の水洗が必要である。さらに高濃度のアルカリ剤を含む次亜塩素酸ナトリウム溶液の取り扱いには危険が伴う。次に、本発明の色度処理方法について説明する。本発明の色度処理方法では、色度成分を含む水を次亜塩素系酸化剤の存在下に、本発明の色度処理用ろ材と接触させる。接触させる方法としては特に制限はないが、被処理水に次亜塩素系酸化剤を添加した後、色度処理用ろ材を充填したカラムに通水する方法が実用的である。この方法において、被処理水への次亜塩素系酸化剤の添加量は、被処理水の色度、目標とする処理水の色度などに応じて適宜決定されるが、フミン酸によって着色した色度20度程度の被処理水を色度5度以下の処理水にする場合は、次亜塩素系酸化剤添加後の被処理水の遊離塩素濃度を10~20mg/Lにする必要がある。この方法において、被処理水の通水速度は、被処理水の色度、目標とする処理水の色度などに応じて適宜決定されるが、例えば、フミン酸によって着色した色度20度程度の被処理水を色度5度以下の処理水にする場合は、空間速度Svで5~20h-1程度とすることが好ましい。このような本発明の色度処理用ろ材及び色度処理方法によれば、フミン質によって着色した地下水などを、長時間にわたって効率的に色度を除去することが可能となる。以下に実施例及び比較例をあげて本発明をより具体的に説明する。実施例1二酸化マンガンを担体に担持してある市販の色度処理用ろ材粒径約0.5mm二酸化マンガン担持量20mgMn/gろ材約60mLを内径2cmのガラス製カラムに充填し、純水を通水して洗浄した後、1重量の塩化コバルト六水和物水溶液100mLをカラムに8時間循環通水してコバルトイオンを二酸化マンガン担持ろ材表面に吸着させた。次に純水をカラムに通水して吸着されていないコバルトイオンを洗い流した後、ろ材を容器に移し、遊離塩素濃度1000mg/Lの次亜塩素酸ナトリウム溶液を加えて撹拌後1日静置してコバルトイオンを酸化し、コバルト酸化物を二酸化マンガン担持担体表面に担持した。最後に再び上記カラムに充填し、水を通水して未反応の次亜塩素酸ナトリウムを洗い流した。このときカラムから流出した水のpHを図2に示した。以上のようにして、二酸化マンガン及びコバルト酸化物を担体に担持した色度処理用ろ材を調製した。このろ材のコバルト酸化物担持量は、1mgCo/gろ材であった。調製したろ材約60mLを充填した内径2cmのガラス製カラムに、フミン酸試薬を溶解して色度をおよそ20度とした水溶液をSV=10h-1で通水した。この水溶液にはあらかじめ次亜塩素酸ナトリウムを添加しておき遊離塩素濃度を20mg/Lとした。カラムから流出した水溶液の色度処理水の色度を測定した結果を、通水倍率毎に図1に示した。通水倍率とは、総通水量をろ材充填容積で除した値である。なお、このフミン酸水溶液の色度は、次亜塩素酸ナトリウムを添加するだけではほとんど低減することはなかった。色度の測定は白金コバルト標準吸光光度法λ=455nmで行った。実施例2実施例1において、次亜塩素酸ナトリウム溶液にアルカリ剤として13wtの水酸化ナトリウムを添加したこと以外は、実施例1と同様にして二酸化マンガン及びコバルト酸化物を担体に担持した色度処理用ろ材を調製した。実施例1と同様に、未反応の次亜塩素酸ナトリウムを洗い流したときに、カラムから流出した水のpHを図2に示した。このろ材を実施例1と同様にしてカラム充填し、次亜塩素酸ナトリウムを添加してフミン酸試薬水溶液を通水し、処理水の色度を求め図1に示した。比較例1実施例1で用いたものと同じ二酸化マンガンのみを担体に担持してある市販ろ材を、実施例1と同様にしてカラム充填し、次亜塩素酸ナトリウムを添加してフミン酸試薬水溶液を通水し、処理水の色度を求め図1に示した。比較例2粒径0.5~1mmの貝化石の粒子体約60mLを、1重量の塩化コバルト六水和物水溶液に浸漬しておき、そこに撹拌しながら遊離塩素濃度1000mg/Lの次亜塩素酸ナトリウム溶液を加え、コバルト酸化物を析出、粒子体表面に担持させ、上澄み液を捨て去る。この操作を数回繰り返し、コバルト酸化物のみを担持したろ材を調製した。このろ材のコバルト酸化物担持量は、2.5mgCo/gろ材であった。このろ材を実施例1と同様にしてカラム充填し、次亜塩素酸ナトリウムを添加してフミン酸試薬水溶液を通水し、処理水の色度を求め図1に示した。